(57)【特許請求の範囲】
【請求項１】
アルミナまたはシリカまたはシリカ−アルミナをベースとする担体と、第ＶＩＩＩ族の少なくとも１種の元素と、第ＶＩＢ族の少なくとも１種の元素と、γ−ケト吉草酸とを含む水素化処理および／または水素化分解用の触媒。
【請求項２】
第ＶＩＢ族の元素の含有率は、触媒の全重量に対する第ＶＩＢ族の金属の酸化物として表される重量で５〜４０％であり、第ＶＩＩＩ族の元素の含有率は、触媒の全重量に対する第ＶＩＩＩ族の金属の酸化物として表される重量で１〜１０％である、請求項１に記載の触媒。
【請求項３】
触媒中の第ＶＩＩＩ族の元素対第ＶＩＢ族の元素のモル比は、０．１〜０．８である、請求項１または２に記載の触媒。
【請求項４】
リンをさらに含有し、リン含有率は、触媒の全重量に対するＰ２Ｏ５として表される重量で０．１〜２０％であり、触媒中のリン対第ＶＩＢ族の元素の比は、０．０５以上である、請求項１〜３のいずれか１つに記載の触媒。
【請求項５】
γ−ケト吉草酸の含有率は、触媒の全重量に対して１〜３５重量％である、請求項１〜４のいずれか１つに記載の触媒。
【請求項６】
γ−ケト吉草酸以外の酸素および／または窒素および／または硫黄を含有する有機化合物をさらに含有する、請求項１〜５のいずれか１つに記載の触媒。
【請求項７】
有機化合物は、カルボキシ、アルコール、チオール、チオエーテル、スルホン、スルホキシド、エーテル、アルデヒド、ケトン、エステル、カルボナート、アミン、ニトリル、イミド、オキシム、ウレアおよびアミドの官能基から選択される１個以上の化学官能基を含む化合物から選択される、請求項６に記載の触媒。
【請求項８】
有機化合物は、トリエチレングリコール、ジエチレングリコール、エチレンジアミンテトラ酢酸、マレイン酸、クエン酸、ジメチルホルムアミド、ビシン、またはトリシンから選択される、請求項７に記載の触媒。
【請求項９】
担体は、０．１〜５０重量％のゼオライトを含有する、請求項１〜８のいずれか１つに記載の触媒。
【請求項１０】
少なくとも部分的に硫化されていることを特徴とする請求項１〜９のいずれか１つに記載の触媒。
【請求項１１】
請求項１〜１０のいずれか１つに記載の触媒の調製方法であって、以下の工程：
ａ）  第ＶＩＢ族の元素の少なくとも１種の成分と、第ＶＩＩＩ族の元素の少なくとも１種の成分と、γ−ケト吉草酸と、場合によるリンとを、アルミナまたはシリカまたはシリカ−アルミナをベースとする担体と接触させるか、または、アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒を、γ−ケト吉草酸と接触させて、触媒前駆体を得る工程、
ｂ）  工程ａ）を起源とする前記触媒前駆体を、２００℃未満の温度で乾燥させるが、その後のそれの焼成は行わない、工程
を含む、方法。
【請求項１２】
工程ａ）は、以下の工程：
ａ’）  アルミナまたはシリカまたはシリカ−アルミナをベースとする担体に、第ＶＩＢ族の少なくとも１種の元素と、第ＶＩＩＩ族の少なくとも１種の元素と、γ−ケト吉草酸と、場合によるリンとを含有する少なくとも１種の溶液を含浸させて、触媒前駆体を得る工程
である、請求項１１に記載の方法。
【請求項１３】
工程ａ）は、以下の工程：
ａ１）  アルミナまたはシリカまたはシリカ−アルミナをベースとする担体に、第ＶＩＢ族の少なくとも１種の元素と、第ＶＩＩＩ族の少なくとも１種の元素と、場合によるリンとを含有する少なくとも１種の溶液を含浸させて、含浸済み担体を得る工程、
ａ２）  工程ａ１）において得られた含浸済み担体を、２００℃未満の温度で乾燥させて乾燥させられた含浸済み担体を得るようにし、場合によっては、乾燥させられた含浸済み担体を焼成して、焼成された含浸済み担体を得るようにする工程、
ａ３）  工程ａ２）において得られた乾燥させられかつ場合によっては焼成された含浸済み担体に、少なくともγ−ケト吉草酸を含む含浸溶液を含浸させて触媒前駆体を得る工程、
ａ４）  場合による、工程ａ３）において得られた触媒前駆体を放置して成熟させる工程
を含む、請求項１１に記載の方法。
【請求項１４】
工程ａ）は、以下の工程：
ａ１’）  少なくともγ−ケト吉草酸と、場合によるリンの少なくとも一部とを含む担体を調製する工程、
ａ２’）  工程ａ１’）において得られた担体に、第ＶＩＢ族の少なくとも１種の元素と、第ＶＩＩＩ族の少なくとも１種の元素と、場合によるリンとを含む含浸溶液を含浸させて、触媒前駆体を得る工程
ａ３’）  場合による、工程ａ２’）において得られた触媒前駆体を放置して成熟させる工程
を含む、請求項１１に記載の方法。
【請求項１５】
工程ａ）は、以下の工程：
ａ１”）  共含浸により、第ＶＩＢ族の少なくとも１種の元素と、第ＶＩＩＩ族の少なくとも１種の元素と、酸素および／または窒素および／または硫黄を含有する少なくとも１種の有機化合物と、場合によるリンとを含有する溶液を、アルミナまたはシリカまたはシリカ−アルミナをベースとする担体と接触させて、含浸済み担体を得る工程、
ａ２”）  工程ａ１”）を起源とする含浸済み担体を、２００℃未満の温度で乾燥させるが、その後のそれの焼成は行わず、乾燥させられた含浸済み担体を得るようにする工程、
ａ３”）  工程ａ２”）を起源とする乾燥させられた含浸済み担体を、工程ａ１”）において用いられたものと同一のまたは異なる酸素および／または窒素および／または硫黄を含有する有機化合物の溶液と接触させて、触媒前駆体を得る工程、
ａ４”）  場合による、工程ａ３”）において得られた触媒前駆体を放置して成熟させる工程
を含み、工程ａ１”）または工程ａ３”）における有機化合物の少なくとも一方は、γ−ケト吉草酸である、請求項１１に記載の方法。
【請求項１６】
工程ａ）は、以下の工程：
ａ１’’’）  アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒に、少なくともγ−ケト吉草酸を含む含浸溶液を含浸させて、触媒前駆体を得る工程、
ａ２’’’）  場合による、工程ａ１’’’）において得られた触媒前駆体を放置して成熟させる工程
を含む、請求項１１に記載の方法。
【請求項１７】
γ−ケト吉草酸対第ＶＩＩＩ族の元素（１種または複数種）のモル比は、０．１〜５．０ｍｏｌ／ｍｏｌである、請求項１１〜１６のいずれか１つに記載の方法。
【請求項１８】
炭化水素含有留分の水素化処理および／または水素化分解の方法における請求項１〜１０のいずれか１つに記載の触媒または請求項１０〜１７のいずれか１つにより調製された触媒の使用。
【発明の詳細な説明】
【技術分野】
【０００１】
本発明は、添加物であるγ−ケト吉草酸を有する触媒、その調製方法および水素化処理および／または水素化分解の分野におけるその使用に関する。
【背景技術】
【０００２】
炭化水素含有留分の水素化処理のための触媒の目的は、通常、そこに含有される硫黄含有または窒素含有の化合物を除去し、例えば、石油生成物が所与の適用（モーター燃料、ガソリンまたはガスオイル、家庭用燃料油、ジェット燃料）のために要求される仕様（硫黄含有率、芳香族化合物含有率等）を満たすようにすることにある。それは、この供給原料を前処理してそれから不純物を除去するかまたはそれを水素化し、その後に、それを、その物理化学的特性を改変するための種々の転化方法、例えば、改質する方法、真空蒸留物を水素化分解する方法、接触分解する方法、常圧残渣または真空残渣を水素化転化する方法に付すという問題であってもよい。水素化処理触媒の組成および使用は、著作（非特許文献１）からのB. S. Clausen、H. T. Topsoe、およびF. E. Massothによる論文において特によく記載されている。
【０００３】
欧州共同体におけるより厳格な車両公害規格（Official Journal of the European Union, L76, 22 March 2003, Directive 2003/70/CE, pages L76/10-L76/19）により、ディーゼル燃料およびガソリンの硫黄含有率を劇的に低減させることを精製業者は強制された（２００９年１月１日において硫黄最大１０重量ｐｐｍ（parts per million：１００万分の１率）に対して、２００５年１月１日において５０重量ｐｐｍ）。さらに、精油業者は、一方では原油がどんどん重質になっており、その結果として、次第に増える量の不純物を含有しているために、他方では、精油業者において転化方法をどんどん使用するために、水素化処理方法に対してますます抵抗性の供給原料を使用するように強制されている。実際に、これらは、常圧蒸留を直接的に起源とする留分より水素化処理し難い留分を生じさせる。「より水素化処理し難い」とは、通常、流出物中の同一の硫黄含有率を達成するためのより高い操作温度、および結果として低減させることのできるサイクルタイムを意味する。これらの供給原料には、従来の触媒に対して大きく改善された水素化脱硫および水素化の機能を有する触媒が必要とされる。
【０００４】
さらに、転化方法、例えば、接触分解または水素化分解には、酸機能基を有する触媒が使用される。この酸機能基により、それらは窒素含有不純物、特に、塩基性窒素含有化合物の存在に対して特に感受性になる。したがって、これらの化合物を除去するためにこれらの供給原料の前処理のための触媒を用いることが必要である。
【０００５】
従来の水素化処理触媒は、一般的に、酸化物担体と、酸化物の形態の第ＶＩＢ族および第ＶＩＩＩ族の金属をベースとする活性相と、リンとを含む。これらの触媒の調製は、一般的に、担体上の金属およびリンの含浸の工程、これに続く、乾燥およびそれらの酸化物の形態にある活性相を得ることを可能にする焼成の工程を含む。水素化処理および／または水素化分解の反応においてそれらが用いられる前に、これらの触媒は、一般的に、活性種を形成するために硫化に付される。
【０００６】
水素化処理触媒へ有機化合物を添加してそれらの活性を改善することが、当業者によって、特に、含浸と、これに続く、後の焼成を伴わない乾燥とによって調製された触媒について推奨された。これらの触媒は、しばしば、「添加物含浸型乾燥済み触媒（additive-impregnated dried catalysts）」と呼ばれる。
【０００７】
多くの文献には、添加物としての種々の範囲の有機化合物の使用が記載されており、例えば、窒素含有有機化合物および／または酸素含有有機化合物である。
【０００８】
文献から現在周知である化合物のファミリーは、キレート窒素含有化合物（特許文献１〜３）であり、例として、エチレンジアミンテトラ酢酸（ethylenediaminetetraacetic acid：ＥＤＴＡ）、エチレンジアミン、ジエチレントリアミンまたはニトリロ酢酸（nitrilotriacetic acid：ＮＴＡ）がある。
【０００９】
酸素を含有する有機化合物のファミリーにおいて、場合によってはエーテル化されたモノオール、ジオールまたはポリオールの使用が文献に記載されている（特許文献４〜９）。より希少には、従来技術には、エステル基を含む添加物が言及されている（特許文献１０および１１）。
【００１０】
カルボン酸の使用を特許請求している複数の特許もある（特許文献１２および１３）。特に、文献（特許文献１３）において、クエン酸だけではなく、酒石酸、酪酸、ヒドロキシヘキサン酸、リンゴ酸、グルコン酸、グリセリン酸、グリコール酸、ヒドロキシ酪酸が記載された。特異性は、乾燥処理に基づいており、この乾燥処理は、２００℃未満の温度で行われなければならない。しかしながら、カルボン酸に関する文献のいずれも、γ−ケト吉草酸の使用は記載されていない。
【００１１】
選択される化合物が何であれ、誘導される改変により、自動車燃料の硫黄および／または窒素の含有率に関する仕様を満たすのに十分に触媒性能を向上させることが常時可能になるわけではない。さらに、それらを工業的に適用することはしばしば非常に複雑である。実施するのに方法が複雑であるからである。
【００１２】
結論として、触媒製造業者にとって、改善された性能を有する新しい水素化処理および／または水素化分解の触媒を見出すことは必須であることが分かる。
【先行技術文献】
【特許文献】
【００１３】
【特許文献１】欧州特許出願公開第０１８１０３５号明細書（特開昭６１−１１４７３７号公報）
【特許文献２】欧州特許出願公開第１０４３０６９号明細書（特開２０００−３２５７９７号公報）
【特許文献３】米国特許第６５４０９０８号明細書
【特許文献４】国際公開第９６／４１８４８号
【特許文献５】国際公開第０１／７６７４１号
【特許文献６】米国特許第４０１２３４０号明細書
【特許文献７】米国特許第３９５４６７３号明細書
【特許文献８】欧州特許出願公開第６０１７２２号明細書（特開平６−２２６１０８号公報）
【特許文献９】国際公開第２００５／０３５６９１号
【特許文献１０】欧州特許出願公開第１０４６４２４号明細書（特開２０００−３４２９７１号公報）
【特許文献１１】国際公開第２００６／０７７３２６号
【特許文献１２】欧州特許出願公開第１４０２９４８号明細書（特開２００３−２９９９６０号公報）
【特許文献１３】欧州特許出願公開第０４８２８１７号明細書（特開平４−１５６９４８号公報）
【非特許文献】
【００１４】
【非特許文献１】B. S. Clausen、H. T. Topsoe、およびF. E. Massoth著、「Catalysis Science and Technology」、Springer-Verlag、１９９６年、第１１巻
【発明の概要】
【課題を解決するための手段】
【００１５】
（概要）
本発明は、アルミナまたはシリカまたはシリカ−アルミナをベースとする担体と、第ＶＩＩＩ族の少なくとも１種の元素と、第ＶＩＢ族の少なくとも１種の元素と、γ−ケト吉草酸とを含む触媒に関する。
【００１６】
出願人は、実際に、第ＶＩＩＩ族の少なくとも１種の元素と、第ＶＩＢ族の少なくとも１種の元素とを含有する触媒上の有機添加物としてのγ−ケト吉草酸の使用により、改善された触媒性能を有する水素化処理および／または水素化分解の触媒を得ることが可能になったことを見出した。
【００１７】
実際に、本発明による触媒により、添加物を有しない触媒および添加物を有する既知の乾燥済み触媒に対して高められた活性が示される。典型的には、活性向上のために、所望の硫黄または窒素の含有率（例えば、ＵＬＳＤ、すなわち、Ultra Low Sulphur Diesel様式におけるガスオイル供給原料の場合には硫黄１０ｐｐｍ）を達成するのに必要とされる温度は、低下させられるかもしれない。さらに、必要とされる温度の低下に起因してサイクルタイムが延長されるので安定性が向上する。
【００１８】
本発明による触媒は、γ−ケト吉草酸の水または任意の他の極性プロトン性溶媒中の高溶解性に起因して調製するのがさらに容易である。さらに、本発明による触媒は、バイオマスを起源とする、好ましくは、γ−ケト吉草酸を含有する原材料から調製されてよい一方で、受け入れ可能なまたは一層有利には、選ばれた調製方法に応じたコスト費用が維持される。
【００１９】
変形例によると、第ＶＩＢ族の元素の含有率は、触媒の全重量に対する第ＶＩＢ族の金属の酸化物として表される重量で５〜４０％であり、第ＶＩＩＩ族の元素の含有率は、触媒の全重量に対する第ＶＩＩＩ族の金属の酸化物として表される重量で１〜１０％である。
【００２０】
変形例によると、触媒中の第ＶＩＩＩ族の元素対第ＶＩＢ族の元素のモル比は、０．１〜０．８である。
【００２１】
変形例によると、触媒は、リンをさらに含有し、リン含有率は、触媒の全重量に対するＰ２Ｏ５として表される重量で０．１〜２０％であり、触媒中のリン対第ＶＩＢ族の元素の比は、０．０５以上である。
【００２２】
変形例によると、γ−ケト吉草酸の含有率は、触媒の全重量に対して１〜３５重量％である。
【００２３】
変形例によると、触媒は、γ−ケト吉草酸以外の酸素および／または窒素および／または硫黄を含有する有機化合物をさらに含有する。この変形例によると、有機化合物は、好ましくは、カルボキシ、アルコール、チオール、チオエーテル、スルホン、スルホキシド、エーテル、アルデヒド、ケトン、エステル、カルボナート、アミン、ニトリル、イミド、オキシム、ウレアおよびアミドの官能基から選択される１個以上の化学官能基を含む化合物から選択される。好ましくは、それは、トリエチレングリコール、ジエチレングリコール、エチレンジアミンテトラ酢酸（ethylenediaminetetraacetic acid：ＥＤＴＡ）、マレイン酸、クエン酸、ジメチルホルムアミド、ビシン、またはトリシンから選択される。
【００２４】
変形例によると、担体は、０．１〜５０重量％のゼオライトを含有する。
【００２５】
変形例によると、触媒は、少なくとも部分的に硫化されている。
【００２６】
本発明はまた、前記触媒の調製方法であって、以下の工程：
ａ）  第ＶＩＢ族の元素の少なくとも１種の成分と、第ＶＩＩＩ族の元素の少なくとも１種の成分と、γ−ケト吉草酸と、場合によるリンとを、アルミナまたはシリカまたはシリカ−アルミナをベースとする担体と接触させるか、または、アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒を、γ−ケト吉草酸と接触させて、触媒前駆体を得る工程、
ｂ）  工程ａ）を起源とする前記触媒前駆体を、２００℃未満の温度で乾燥させるが、その後のそれの焼成は行わない工程
を含む、方法に関する。
【００２７】
変形例によると、工程ａ）は、以下の工程：
ａ’）  アルミナまたはシリカまたはシリカ−アルミナをベースとする担体に、第ＶＩＢ族の少なくとも１種の元素と、第ＶＩＩＩ族の少なくとも１種の元素と、γ−ケト吉草酸と、場合によるリンとを含有する少なくとも１種の溶液を含浸させて、触媒前駆体を得る工程
である。
【００２８】
別の変形例によると、工程ａ）は、以下の工程：
ａ１）  アルミナまたはシリカまたはシリカ−アルミナをベースとする担体に、第ＶＩＢ族の少なくとも１種の元素と、第ＶＩＩＩ族の少なくとも１種の元素と、場合によるリンとを含有する少なくとも１種の溶液を含浸させて、含浸済み担体を得る工程、
ａ２）  工程ａ１）において得られた含浸済み担体を、２００℃未満の温度で乾燥させて、乾燥させられた含浸済み担体を得るようにし、場合によっては、乾燥させられた含浸済み担体を焼成して、焼成された含浸済み担体を得るようにする工程、
ａ３）  工程ａ２）において得られた乾燥させられ、場合によっては焼成された含浸済み担体に、少なくともγ−ケト吉草酸を含む含浸溶液を含浸させて、触媒前駆体を得る工程、
ａ４）  場合による、工程ａ３）において得られた触媒前駆体を放置して成熟させる工程
を含む。
【００２９】
別の変形例によると、工程ａ）は、以下の工程：
ａ１’）  少なくともγ−ケト吉草酸を含み、場合によっては、リンの少なくとも一部を含む担体を調製する工程、
ａ２’）  工程ａ１’）において得られた担体に、第ＶＩＢ族の少なくとも１種の元素と、第ＶＩＩＩ族の少なくとも１種の元素と、場合によるリンとを含む含浸溶液を含浸させて、触媒前駆体を得る工程、
ａ３’）  場合による、工程ａ２’）において得られた触媒前駆体を放置して成熟させる工程
を含む。
【００３０】
別の変形例によると、工程ａ）は、以下の工程：
ａ１”）  共含浸により、第ＶＩＢ族の少なくとも１種の元素と、第ＶＩＩＩ族の少なくとも１種の元素と、酸素および／または窒素および／または硫黄を含有する少なくとも１種の有機化合物と、場合によるリンとを含有する溶液を、アルミナまたはシリカまたはシリカ−アルミナをベースとする担体と接触させて、含浸済み担体を得る工程、
ａ２”）  工程ａ１”）を起源とする含浸済み担体を、２００℃未満の温度で乾燥させるが、続いてのそれの焼成は行わず、乾燥させられた含浸済み担体を得る工程、
ａ３”）  工程ａ２”）を起源とする乾燥させられた含浸済み担体を、酸素および／または窒素および／または硫黄を含有する、工程ａ１”）において用いられた有機化合物とは同一または異なる有機化合物の溶液と接触させて、触媒前駆体を得る工程、
ａ４”）  場合による、工程ａ３”）において得られた触媒前駆体を放置して成熟させる工程
を含み、工程ａ１”）または工程ａ３”）における有機化合物の少なくとも一方は、γ−ケト吉草酸である。
【００３１】
変形例によると、再生触媒から出発して本発明による触媒を調製することが望まれる場合、調製方法の工程ａ）は、以下の工程：
ａ１’’’）  アルミナまたはシリカまたはシリカアルミナをベースとする担体と、第ＶＩＢ族の元素の少なくとも１種の成分と、第ＶＩＩＩ族の元素の少なくとも１種の成分と、場合によるリンとを含有する再生触媒に、少なくともγ−ケト吉草酸を含む含浸溶液を含浸させて触媒前駆体を得る工程、
ａ２’’’）  場合による、工程ａ１’’’）において得られた触媒前駆体を放置して成熟させる工程
を含む。
【００３２】
変形例によると、第ＶＩＩＩ族の元素（１種または複数種）当たりのγ−ケト吉草酸のモル比は、０．１〜５．０ｍｏｌ／ｍｏｌである。
【００３３】
本発明は、炭化水素含有留分の水素化処理および／または水素化分解の方法における、本発明による触媒または本発明による調製方法によって調製された触媒の使用にも関する。
【００３４】
以降において、化学元素の族は、ＣＡＳ分類に従って与えられる（CRC Handbook of Chemistry and Physics, publisher CRC Press, chief editor D.R. Lide, 81st edition, 2000-2001）。例えば、ＣＡＳ分類による第ＶＩＩＩ族は、新ＩＵＰＡＣ分類による８、９および１０族の金属に対応する。
【００３５】
「水素化処理（hydrotreatment）」とは、水素化脱硫（hydrodesulphurization：ＨＤＳ）、水素化脱窒（hydrodenitrogenation：ＨＤＮ）および芳香族化合物の水素化（hydrogenation of aromatics：ＨＤＡ）を特に含む反応を意味する。
【発明を実施するための形態】
【００３６】
（発明の詳細な説明）
（触媒）
本発明による触媒は、少なくともγ−ケト吉草酸を含有する添加触媒である。より特定的には、本発明による触媒は、アルミナまたはシリカまたはシリカ−アルミナをベースとする担体と、第ＶＩＩＩ族の少なくとも１種の元素と、第ＶＩＢ族の少なくとも１種の元素と、γ−ケト吉草酸とを含む。
【００３７】
本発明による触媒は、新鮮な触媒、すなわち、触媒装置において、特に、水素化処理および／または水素化分解において触媒として前もって用いられていない触媒である。
【００３８】
本発明による触媒は、再活触媒であってもよい。再活触媒（rejuvenated catalyst）とは、触媒装置、特に水素化処理および／または水素化分解において触媒として用いられ、かつ、コークを焼き払うために少なくとも１回の焼成の工程（再生）を経た触媒を意味する。次いで、少なくともγ−ケト吉草酸が、この再生触媒に加えられて、再活触媒が得られる。この再活触媒は、１種以上の他の有機添加物を含有してよく、この有機添加物は、γ−ケト吉草酸の前、その後またはそれと同時に加えられてよい。
【００３９】
活性相とも呼ばれる前記触媒の水素化機能基は、第ＶＩＢ族の少なくとも１種の元素および第ＶＩＩＩ族の少なくとも１種の元素によって保証される。
【００４０】
第ＶＩＢ族の好ましい元素は、モリブデンおよびタングステンである。第ＶＩＩＩ族の好ましい元素は、非貴金属元素、特に、コバルトおよびニッケルである。有利には、水素化機能基は、コバルト−モリブデン、ニッケル−モリブデン、ニッケル−タングステンまたはニッケル−コバルト−モリブデン、またはニッケル−モリブデン−タングステンの元素の組合せを含む群から選択される。
【００４１】
水素化脱硫、または水素化脱窒および芳香族化合物の水素化における高い活性が望まれる場合、水素化機能基は、有利には、ニッケルおよびモリブデンの組合せによって提供される；モリブデンの存在下のニッケルおよびタングステンの組合せも有利であってよい。真空蒸留物タイプの供給原料またはより重質な供給原料の場合、コバルト−ニッケル−モリブデンのタイプの組合せが有利には用いられてよい。
【００４２】
第ＶＩＢ族および第ＶＩＩＩ族の元素の全含有率は、有利には、触媒の全重量に対する酸化物として表される重量で６％より高い。
【００４３】
第ＶＩＢ族の元素の含有率は、触媒の全重量に対する第ＶＩＢ族の金属の酸化物として表される重量で５〜４０％、好ましくは８〜３５重量％、より好ましくは１０〜３０重量％である。
【００４４】
第ＶＩＩＩ族の元素の含有率は、触媒の全重量に対する第ＶＩＩＩ族の金属の酸化物として表される重量で１〜１０％、好ましくは１．５〜９重量％、より好ましくは２〜８重量％である。
【００４５】
触媒中の第ＶＩＩＩ族の元素対第ＶＩＢ族の元素のモル比は、好ましくは０．１〜０．８、より好ましくは０．１５〜０．６、一層より好ましくは０．２〜０．５である。
【００４６】
本発明による触媒は、有利には、ドーパントとしてリンも含む。ドーパントは、添加される元素であり、それは、それ自体では何等の触媒特性を有しないが、活性相の触媒活性を高める。
【００４７】
前記触媒中のリン含有率は、好ましくはＰ２Ｏ５として表される重量で０．１〜２０％、好ましくはＰ２Ｏ５として表される重量で０．２〜１５％、非常に好ましくはＰ２Ｏ５として表される重量で０．３〜１０％である。
【００４８】
触媒中のリン対第ＶＩＢ族の元素のモル比は、０．０５以上、好ましくは０．０７以上、好ましくは０．０８〜１、好ましくは０．０８〜０．７、非常に好ましくは０．０８〜０．５である。
【００４９】
本発明による触媒は、有利には、ホウ素と、フッ素と、ホウ素およびフッ素の混合物とから選択される少なくとも１種のドーパントをさらに含有してよい。
【００５０】
触媒がホウ素を含有する場合、ホウ素含有率は、好ましくは酸化ホウ素として表される重量で０．１〜１０％、好ましくは０．２〜７重量％、非常に好ましくは０．２〜５重量％である。
【００５１】
触媒がフッ素を含有する場合、フッ素含有率は、好ましくはフッ素として表される重量で０．１〜１０％、好ましくは０．２〜７重量％、非常に好ましくは０．２〜５重量％である。
【００５２】
触媒がホウ素およびフッ素を含有する場合、ホウ素およびフッ素の全含有率は、好ましくは酸化ホウ素およびフッ素として表される重量で０．１〜１０％、好ましくは０．２〜７重量％、非常に好ましくは０．２〜５重量％である。
【００５３】
本発明による触媒は、アルミナまたはシリカまたはシリカ−アルミナをベースとする担体を含む。
【００５４】
前記触媒の担体がアルミナをベースとする場合、それは、５０％超のアルミナを含有し、一般的には、それは、下記に定義されるようにアルミナのみまたはシリカ−アルミナを含有する。
【００５５】
好ましくは、担体は、アルミナを含み、好ましくは押し出されたアルミナである。好ましくは、アルミナは、ガンマアルミナである。
【００５６】
アルミナ担体の全細孔容積は、有利には０．１〜１．５ｃｍ３・ｇ−１、好ましくは０．４〜１．１ｃｍ３・ｇ−１である。全細孔容積は、水銀ポロシメトリにより、規格ASTM D4284に従って、１４０°のぬれ角により、Rouquerol F.;Rouquerol J.;Singh Kによる著作「Adsorption by Powders & Porous Solids: Principle, methodology and applications」、Academic Press, 1999に記載されるようにして、例えば、商標Micromeritics（登録商標）を有するモデルAutopore III（登録商標）装置により測定される。
【００５７】
アルミナ担体の比表面積は、有利には５〜４００ｍ２・ｇ−１、好ましくは１０〜３５０ｍ２・ｇ−１、より好ましくは４０〜３５０ｍ２・ｇ−１である。比表面積は、本発明では、ＢＥＴ法によって規格ASTM D3663に従って決定される；この方法は、上記と同一の著作に記載されている。
【００５８】
別の好ましい場合において、前記触媒の担体は、最低５０重量％のアルミナを含有するシリカ−アルミナである。担体のシリカ含有率は、最高５０重量％、ほとんどの場合４５重量％以下、好ましくは４０重量％以下である。
【００５９】
ケイ素の源は、当業者に周知である。例として、ケイ酸、粉体の形態またはコロイド形態のシリカ（シリカゾル）、およびテトラエチルオルトシリカート（Ｓｉ（ＯＥｔ）４）が挙げられてよい。
【００６０】
前記触媒の担体がシリカをベースとしている場合、それは、５０重量％超のシリカを含有し、一般的には、それは、シリカのみを含有する。
【００６１】
特に好ましい変形例によると、担体は、アルミナ、シリカまたはシリカ−アルミナからなる。
【００６２】
担体は、有利には、０．１〜５０重量％のゼオライトをさらに含有してもよい。この場合、当業者に知られる調製の全てのゼオライト源および全ての関連する方法が組み入れられてよい。好ましくは、ゼオライトは、ＦＡＵ、ＢＥＡ、ＩＳＶ、ＩＷＲ、ＩＷＷ、ＭＥＩ、ＵＷＹの群から選択され、好ましくは、ゼオライトは、ＦＡＵおよびＢＥＡの群から選択され、例えば、ゼオライトＹおよび／またはベータである。
【００６３】
所定の特定の場合において、担体は、第ＶＩＢ族および第ＶＩＩＩ族の金属（１種または複数種）の少なくとも一部、および／またはリンを含むドーパント（１種または複数種）の少なくとも一部および／または含浸の外側で導入された（例えば、担体の調製の間に導入された）、酸素（γ−ケト吉草酸その他）および／または窒素および／または硫黄を含有する有機化合物（１種または複数種）の少なくとも一部を含有してもよい。
【００６４】
担体は、有利には、ビーズ状、押出物状、ペレット状、または不規則な非球体凝集体状の形態であり、その特定の形態は、粉砕工程に由来してよい。
【００６５】
本発明による触媒は、γ−ケト吉草酸も含む。γ−ケト吉草酸は、以下の式に相当する。
【００６６】
【化１】
0006726688.tif 000002
【００６７】
γ−ケト吉草酸の源は、従来の化学工業からであってよく、一般的に高レベルの純度を有する。この酸はまた、バイオマス加工処理を起源とし得、この生成物は、好ましくは、精製されるかまたは使用前ではないγ−ケト吉草酸の大部分を含有する。例として、バイオファイン（Biofine）法（D. J. Hayes, J. Ross, M.H.B. Hayes, S. Fitzpatrick, Bioref. Ind. Proc. Prod., 1, 139-164, 2006）が挙げられてよく、これにより、リグノセルロースから出発して、精製の前に、最低５０重量％のγ−ケト吉草酸を含有する混合物を生じさせることが可能になり、主要な副生物の一つは、ギ酸である。
【００６８】
触媒上のγ−ケト吉草酸の存在により、添加物を有しない触媒および添加物を有する既知の乾燥済み触媒に対する活性の向上を観察することが可能になる。本発明による触媒上のγ−ケト吉草酸の含有率は、触媒の全重量に対して１〜３５重量％、好ましくは２〜３０重量％、より好ましくは３〜２５重量％である。触媒の調製の間に、酸の導入の後に乾燥させる１回または複数回の工程が２００℃未満の温度で行われ、これにより、好ましくは、導入された酸の量の最低３０％、好ましくは最低５０％、非常に好ましくは最低７０％が、触媒上に残留する炭素を基礎に計算されて、保持される。
【００６９】
本発明による触媒は、γ−ケト吉草酸に加えて、添加物としての役割のために知られている１種のまたは一群の別の有機化合物を含んでよい。添加物の機能は、添加物を有しない触媒に対して、触媒活性を高めることにある。より特定的には、本発明による触媒は、γ−ケト吉草酸以外の酸素を含有する１種以上の有機化合物および／または窒素を含有する１種以上の有機化合物および／または硫黄を含有する１種以上の有機化合物をさらに含んでよい。好ましくは、本発明による触媒は、γ−ケト吉草酸以外の酸素を含有する１種以上の有機化合物、および／または窒素を含有する１種以上の有機化合物をさらに含んでよい。好ましくは、有機化合物は、少なくとも２個の炭素原子および少なくとも１個の酸素および／または窒素の原子を含有する。
【００７０】
一般的に、有機化合物は、カルボキシ、アルコール、チオール、チオエーテル、スルホン、スルホキシド、エーテル、アルデヒド、ケトン、エステル、カルボナート、アミン、ニトリル、イミド、オキシム、ウレアおよびアミドの官能基から選択される１個以上の化学官能基を含む化合物から選択される。好ましくは、有機化合物は、２つのアルコール基および／または２つのカルボキシ基および／または２つのエステル基および／または少なくとも１つのアミド基を含む化合物から選択される。
【００７１】
酸素を含有する有機化合物は、カルボキシ、アルコール、エーテル、アルデヒド、ケトン、エステルまたはカルボナートの官能基から選択される１個以上の化学官能基を含む化合物から選択される１種以上であってよい。例として、酸素を含有する有機化合物は、エチレングリコール、ジエチレングリコール、トリエチレングリコール、ポリエチレングリコール（分子量は２００〜１５００ｇ／ｍｏｌである）、プロピレングリコール、２−ブトキシエタノール、２−（２−ブトキシエトキシ）エタノール、２−（２−メトキシエトキシ）エタノール、トリエチレングリコール  ジメチルエーテル、グリセロール、アセトフェノン、２，４−ペンタンジオン、ペンタノン、酢酸、マレイン酸、リンゴ酸、マロン酸、リンゴ酸、シュウ酸、グルコン酸、酒石酸、クエン酸、コハク酸Ｃ１−Ｃ４ジアルキル、アセト酢酸メチル、ラクトン、ジベンゾフラン、クラウンエーテル、オルソフタル酸、グルコースおよび炭酸プロピレンによって構成される群から選択される１種以上であってよい。
【００７２】
窒素を含有する有機化合物は、アミンまたはニトリルの官能基から選択される１個以上の化学官能基を含む化合物から選択される１種以上であってよい。例として、窒素を含有する有機化合物は、エチレンジアミン、ジエチレントリアミン、ヘキサメチレンジアミン、トリエチレンテトラミン、テトラエチレンペンタミン、ペンタエチレンヘキサミン、アセトニトリル、オクチルアミン、グアニジンまたはカルバゾールによって構成される群から選択される１種以上であってよい。
【００７３】
酸素および窒素を含有する有機化合物は、カルボン酸、アルコール、エーテル、アルデヒド、ケトン、エステル、カルボナート、アミン、ニトリル、イミド、アミド、ウレアまたはオキシムの官能基から選択される１個以上の化学官能基を含む化合物から選択される１種以上であってよい。例として、酸素および窒素を含有する有機化合物は、１，２−シクロヘキサンジアミンテトラ酢酸、モノエタノールアミン（monoethanolamine：ＭＥＡ）、Ｎ−メチルピロリドン、ジメチルホルムアミド、エチレンジアミンテトラ酢酸（ethylenediaminetetraacetic acid：ＥＤＴＡ）、アラニン、グリシン、ニトリロトリ酢酸（nitrilotriacetic acid：ＮＴＡ）、Ｎ−（２−ヒドロキシエチル）エチレンジアミン−Ｎ，Ｎ’，Ｎ’−トリ酢酸（N-(2-hydroxyethyl)ethylenediamine-N,N′,N′-triacetic acid：ＨＥＤＴＡ）、ジエチレントリアミンペンタ酢酸（diethylenetriaminepentaacetic acid：ＤＴＰＡ）、テトラメチルウレア、グルタミン酸、ジメチルグリオキシム、ビシンまたはトリシン、またはラクタムによって構成される群から選択される１種以上であってよい。
【００７４】
硫黄を含有する有機化合物は、チオール、チオエーテル、スルホンまたはスルホキシドの官能基から選択される１個以上の化学官能基を含む化合物から選択される１種以上であってよい。例として、硫黄を含有する有機化合物は、チオグリコール酸、２−ヒドロキシ−４−メチルチオブタン酸、ベンゾチオフェンのスルホナート化誘導体またはベンゾチオフェンのスルホキシド化誘導体によって構成される群から選択される１種以上であってよい。
【００７５】
好ましくは、有機化合物は、酸素を含有し、好ましくは、それは、トリエチレングリコール、ジエチレングリコール、エチレンジアミンテトラ酢酸（ＥＤＴＡ）、マレイン酸、クエン酸、ジメチルホルムアミド、ビシン、またはトリシンから選択される。
【００７６】
それ（それら）が存在している場合、本発明による触媒上の酸素および／または窒素および／または硫黄を含有する添加物機能を有する有機化合物（１種または複数種）（γ−ケト吉草酸以外）の含有率は、触媒の全重量に対して１〜３０重量％、好ましくは１．５〜２５重量％、より好ましくは２〜２０重量％である。
【００７７】
（調製方法）
本発明による触媒は、当業者に知られている添加物として有機化合物を有する担持型触媒のあらゆる調製方法によって調製されてよい。
【００７８】
本発明による触媒は、以下の工程：
ａ）  第ＶＩＢ族の元素の少なくとも１種の成分と、第ＶＩＩＩ族の元素の少なくとも１種の成分と、γ−ケト吉草酸と、場合によるリンとを、アルミナまたはシリカまたはシリカ−アルミナをベースとする担体と接触させるか、または、アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒を、γ−ケト吉草酸と接触させて、触媒前駆体を得る工程、
ｂ）  工程ａ）を起源とする前記触媒前駆体を、２００℃未満の温度で乾燥させるが、続けてそれの焼成は行わない、工程
を含む調製方法によって調製されてよい。
【００７９】
最初に、新鮮な触媒の調製方法が説明されることになり、その後に、再活触媒の調製方法が説明されることになる。
【００８０】
（新鮮な触媒の調製方法）
接触工程ａ）は、複数の実施形態を含み、これらは、γ−ケト吉草酸の導入の時点によって特に相違しており、金属の含浸と同時（共含浸）、または金属の含浸の後（後含浸）、あるいは、金属の含浸の前（前含浸）のいずれかで行われてよい。さらに、接触工程は、少なくとも２つの実施形態、例えば、共含浸および後含浸を組み合わせてよい。これらの種々の実施形態は後に記載されることになる。各実施形態は、単独でまたは組み合わせて、１回以上の工程において行われてよい。
【００８１】
その調製方法の間に、本発明による触媒は、γ−ケト吉草酸または酸素および／または窒素および／または硫黄を含有する任意の他の有機化合物の導入の後に焼成を経ず、これにより、少なくとも部分的に、触媒中のγ−ケト吉草酸または任意の他の有機化合物が保護されることを強調することは重要である。焼成とは、ここでは、空気または酸素を含有するガス下に、２００℃以上の温度で熱処理することを意味する。
【００８２】
しかしながら、触媒前駆体は、γ−ケト吉草酸または酸素および／または窒素および／または硫黄を含有する任意の他の有機化合物の導入の前、特に、第ＶＩＢ族および第ＶＩＩＩ族の元素の含浸の後（後含浸）に、場合によってはリンおよび／または他のドーパントの存在下に、または、すでに用いられた触媒の再生の間に、焼成工程を経てよい。活性相とも呼ばれる、本発明による触媒の第ＶＩＢ族および第ＶＩＩＩ族の元素を含む水素化機能基は、酸化物の形態である。
【００８３】
別の変形例によると、触媒前駆体は、第ＶＩＢ族および第ＶＩＩＩ族の元素の含浸の後（後含浸）に焼成工程を経ず、それは、単に乾燥させられる。活性相とも呼ばれる、本発明による触媒の第ＶＩＢ族および第ＶＩＩＩ族の元素を含む水素化機能基は、酸化物の形態ではない。
【００８４】
実施形態が何であれ、接触工程ａ）は、一般的に、少なくとも１回の含浸工程、好ましくは、乾式含浸の工程を含み、この含浸の工程において、担体は、第ＶＩＢ族の少なくとも１種の元素と、第ＶＩＩＩ族の少なくとも１種の元素と、場合によるリンとを含む含浸溶液を含浸させられる。以下に詳細に記載されるように、共含浸の場合、この含浸溶液は、少なくともγ−ケト吉草酸をさらに含む。第ＶＩＢ族および第ＶＩＩＩ族の元素は、一般的に、含浸、好ましくは乾式含浸または過剰な溶液による含浸によって導入される。好ましくは、第ＶＩＢ族および第ＶＩＩＩ族の元素の全ては、実施形態に拘わらず、含浸、好ましくは乾式含浸によって導入される。
【００８５】
第ＶＩＢ族および第ＶＩＩＩ族の元素は、一部、前記担体を成形する間の、マトリクスとして選択される少なくとも１種のアルミナゲルと混合する時点において導入されてもよく、水素化元素の残りは、その後に含浸によって導入される。好ましくは、第ＶＩＢ族および第ＶＩＩＩ族の元素が、一部、混合する時点において導入される場合、この工程の間に導入される第ＶＩＢ族の元素の割合は、最終触媒上に導入される第ＶＩＢ族の元素の全量の５重量％未満である。
【００８６】
好ましくは、導入の方法に拘わらず、第ＶＩＢ族の元素は、第ＶＩＩＩ族の元素と同時に導入される。
【００８７】
用いられてよいモリブデン前駆体は、当業者に周知である。例えば、モリブデン源の中で、酸化物および水酸化物、モリブデン酸およびその塩が用いられ得、特に、アンモニウム塩、例えば、モリブデン酸アンモニウム、ヘプタモリブデン酸アンモニウム、リンモリブデン酸（Ｈ３ＰＭｏ１２Ｏ４０）およびその塩、場合によっては、ケイモリブデン酸（Ｈ４ＳｉＭｏ１２Ｏ４０）およびその塩がある。モリブデン源は、例えば、ケギン型、ラクナケギン型、置換ケギン型、ドーソン型、アンダーソン型、またはストランドベルグ型のヘテロポリ化合物であってもよい。三酸化モリブデンおよびストランドベルグ型、ケギン型、ラクナケギン型または置換ケギン型のヘテロポリアニオンが好適に用いられる。
【００８８】
用いられてよいタングステン前駆体も当業者に周知である。例えば、タングステン源の中で、酸化物および水酸化物、タングステン酸およびその塩が用いられ得、特に、アンモニウム塩、例えば、タングステン酸アンモニウム、メタタングステン酸アンモニウム、リンタングステン酸およびその塩、および場合によっては、ケイタングステン酸（Ｈ４ＳｉＷ１２Ｏ４０）およびその塩である。タングステン源は、例えば、ケギン型、ラクナケギン型、置換ケギン型、またはドーソン型のヘテロポリ化合物であってもよい。酸化物およびアンモニウム塩、例えば、メタタングステン酸アンモニウムまたはケギン型、ラクナケギン型または置換ケギン型のヘテロポリアニオンが好適に用いられる。
【００８９】
用いられてよい第ＶＩＩＩ族の元素の前駆体は、有利には、第ＶＩＩＩ族の元素の酸化物、水酸化物、ヒドロキシ炭酸塩、炭酸塩および硝酸塩から選択され、例えば、ヒドロキシ炭酸ニッケル、コバルトの炭酸塩または水酸化物が好適に用いられる。
【００９０】
リンが存在する場合、それは、全体的にまたは部分的に、含浸によって導入されてよい。好ましくは、それは、含浸によって、好ましくは乾式含浸によって、第ＶＩＢ族および第ＶＩＩＩ族の元素の前駆体を含有する溶液を用いて導入される。
【００９１】
前記リンは、有利には、単独でまたは第ＶＩＢ族および第ＶＩＩＩ族の元素の少なくとも１種との混合物で、これが複数回の実施において導入されるならば水素化機能基の含浸のための工程のいずれかの間に導入されてよい。前記リンは、全体的にまたは部分的に、水素化機能基とは別にこれが導入されるならば（後に説明される後含浸または前含浸の場合）、γ−ケト吉草酸の含浸の間に、γ−ケト吉草酸以外の酸素および／または窒素および／または硫黄を含有する有機化合物の存在下または非存在下に導入されてもよい。それは、担体の合成の間の、その合成のあらゆる工程において導入されてもよい。それは、それ故に、選択されるアルミナゲルマトリクス、例えばおよび好ましくはアルミナ前駆体であるオキシ水酸化アルミニウム（ベーマイト）の混合の前、その間またはその後に導入されてよい。
【００９２】
好ましいリン前駆体は、オルトリン酸Ｈ３ＰＯ４であるが、その塩およびエステル、例えば、リン酸アンモニウムも適切である。リンは、第ＶＩＢ族の元素（１種または複数種）と同時に、ケギン型、ラクナケギン型、置換ケギン型またはストランドベルグ型のヘテロポリアニオンの形態で導入されてもよい。
【００９３】
γ−ケト吉草酸は、有利には、含浸溶液に導入され、この含浸溶液は、調製方法に応じて、第ＶＩＢ族および第ＶＩＩＩ族の元素を含有する溶液と同一の溶液または異なる溶液であってよく、全量において、以下に相当する：
−  触媒前駆体のγ−ケト吉草酸対第ＶＩＢ族の元素（１種または複数種）のモル比：０．２〜２．０ｍｏｌ／ｍｏｌ、好ましくは０．３〜１．７ｍｏｌ／ｍｏｌ、好ましくは０．５〜１．５ｍｏｌ／ｍｏｌ、非常に好ましくは０．８〜１．２ｍｏｌ／ｍｏｌ；含浸溶液（１種または複数種）に導入された成分を基礎として計算される；
−  触媒前駆体のγ−ケト吉草酸対第ＶＩＩＩ族の元素（１種または複数種）のモル比：０．１〜５．０ｍｏｌ／ｍｏｌ、好ましくは０．５〜４．０ｍｏｌ／ｍｏｌ、好ましくは１．０〜３．０ｍｏｌ／ｍｏｌ、非常に好ましくは１．５〜３．０ｍｏｌ／ｍｏｌ；含浸溶液（１種または複数種）に導入された成分を基礎として計算される。
【００９４】
本発明において記載されるあらゆる含浸溶液は、当業者に知られているあらゆる極性溶媒を含んでよい。用いられる前記極性溶媒は、有利には、メタノール、エタノール、水、フェノール、シクロヘキサノールによって形成される群から選択され、これらは、単独でまたは混合物で用いられる。前記極性溶媒は、有利には、炭酸プロピレン、ＤＭＳＯ（dimethylsulphoxide；ジメチルスルホキシド）、Ｎ−メチルピロリドン（N-methylpyrrolidone：ＮＭＰ）またはスルホランによって形成される群から選択されてもよく、これらは、単独でまたは混合物で用いられる。好ましくは、極性プロトン溶媒が用いられる。通常の極性溶媒並びにそれらの比誘電率のリストは、書籍「Solvents and Solvent Effects in Organic Chemistry」、C. Reichardt, Wiley-VCH, 3rd edition, 2003, pages 472-474において見出されてよい。非常に好ましくは、用いられる溶媒は水またはエタノールであり、特に好ましくは、溶媒は水である。考えられる実施形態において、溶媒は、含浸溶液を欠いていてもよい。
【００９５】
触媒がホウ素、フッ素、またはホウ素およびフッ素の混合物から選択されるドーパントをさらに含む場合、このドーパントまたはこれらのドーパントの導入は、リンの導入と同様に、調製の種々の工程において種々の方法でなされてよい。前記ドーパントは、有利には、単独でまたは第ＶＩＢ族および第ＶＩＩＩ族の元素の少なくとも１種との混合物で、これが複数回の試行において導入されるならば水素化機能基の含浸の工程のいずれかの間に導入されてよい。前記ドーパントは、全体的または部分的に、水素化機能基とは別にこれが導入されるならば（後に説明される、後含浸または前含浸の場合）、γ−ケト吉草酸の含浸の間に、γ−ケト吉草酸以外の酸素および／または窒素および／または硫黄を含有する有機化合物の存在下または非存在下に導入されてもよい。それは、担体の合成以降から、その合成のあらゆる工程において導入されてもよい。それは、それ故に、選択されるアルミナゲルマトリクス、例えばおよび好ましくはアルミナ前駆体であるオキシ水酸化アルミニウム（ベーマイト）の混合の前、その間またはその後に導入されてよい。
【００９６】
前記ドーパントが存在する場合、それは、有利には、第ＶＩＢ族および第ＶＩＩＩ族の元素の前駆体（１種または複数種）との混合物で、全体的にまたは部分的に、成形された担体上に、金属の前駆体、リン前駆体およびドーパント（１種または複数種）の前駆体（１種または複数種）を含有する（共含浸の実施形態ではγ−ケト吉草酸も含有する）溶液、好ましくは水溶液を用いる前記担体の乾式含浸によって導入される。
【００９７】
ホウ素前駆体は、ホウ酸、オルトホウ酸Ｈ３ＢＯ３、二ホウ酸アンモニウムまたは五ホウ酸アンモニウム、酸化ホウ素、ホウ酸エステルであってよい。ホウ素は、例えば、水／アルコール混合物中あるいは水／エタノールアミン混合物中のホウ酸の溶液によって導入されてよい。好ましくは、ホウ素前駆体は、ホウ素が導入されるならば、オルトホウ酸である。
【００９８】
用いられてよいフッ素前駆体は当業者に周知である。例えば、フッ化物アニオンは、フッ化水素酸またはその塩の形態で導入されてよい。これらの塩は、アルカリ金属、アンモニウムまたは有機化合物により形成される。有機化合物の場合、塩は、有利には、有機化合物とフッ化水素酸との間の反応による反応混合物中に形成される。フッ素は、例えば、フッ化水素酸、またはフッ化アンモニウムまたは一水素二フッ化アンモニウムの水溶液の含浸によって導入されてよい。
【００９９】
触媒が（γ−ケト吉草酸に加えて）γ−ケト吉草酸以外の酸素および／または窒素および／または硫黄を含有する有機化合物から選択される１種または一群の追加添加物をさらに含む場合、これは、工程ａ）において含浸溶液中に導入されてよい。
【０１００】
触媒上の酸素および／または窒素および／または硫黄を含有する有機化合物（１種または複数種）対第ＶＩＢ族の元素（１種または複数種）のモル比は、含浸溶液（１種または複数種）に導入された成分を基礎に計算されて、０．０５〜５ｍｏｌ／ｍｏｌ、好ましくは０．１〜４ｍｏｌ／ｍｏｌ、好ましくは０．２〜３ｍｏｌ／ｍｏｌである。
【０１０１】
酸素および／または窒素および／または硫黄を含有する有機化合物（１種または複数種）対γ−ケト吉草酸のモル比は、含浸溶液（１種または複数種）に導入された成分を基礎に計算されて、０．０５〜５ｍｏｌ／ｍｏｌ、好ましくは０．１〜４ｍｏｌ／ｍｏｌ、より好ましくは０．２〜３ｍｏｌ／ｍｏｌである。
【０１０２】
有利には、各含浸工程の後に、含浸済み担体は、放置されて成熟させられる。成熟により、含浸溶液が担体内に均一に分散することが可能になる。
【０１０３】
本発明において記載されるあらゆる成熟工程は、有利には、大気圧で、水飽和雰囲気中、１７℃〜５０℃の温度、好ましくは周囲温度で行われる。一般的には、１０分〜４８時間、好ましくは３０分〜５時間の成熟時間が十分である。より長い時間は除外されないが、なんらかの改善を必ずしも提供するものではない。
【０１０４】
本発明による調製方法の工程ｂ）によると、工程ａ）において得られ、場合によっては成熟させられた触媒前駆体は、２００℃未満の温度での乾燥工程に付されるが、続いての焼成工程は行われない。
【０１０５】
本発明において記載されたγ−ケト吉草酸の導入の後のあらゆる乾燥工程が行われる際の温度は、２００℃未満、好ましくは５０〜１８０℃、好ましくは７０〜１５０℃、非常に好ましくは７５〜１３０℃である。
【０１０６】
乾燥工程は、有利には、当業者に知られているあらゆる技術によって行われる。それは、有利には、大気圧または減圧で行われる。好ましくは、この工程は、大気圧で行われる。それは、有利には、横断床（transversed bed）において、空気または任意の他の高温ガスを用いて行われる。好ましくは、乾燥処理が固定床において行われる場合、用いられるガスは、空気、または不活性ガス、例えば、アルゴンまたは窒素のいずれかである。非常に好ましくは、乾燥処理は、横断床において、窒素および／または空気の存在下に行われる。好ましくは、乾燥工程は、短継続期間のものであり、５分〜４時間、好ましくは３０分〜４時間、非常に好ましくは１時間〜３時間である。乾燥処理は、含浸工程の間に導入されたγ−ケト吉草酸の好ましくは最低３０％を保持するように行われ、好ましくは、この量は、触媒上に残る炭素を基礎として計算されて、５０％より高く、一層より好ましくは７０％より高い。γ−ケト吉草酸以外の酸素および／または窒素および／または硫黄を含有する有機化合物が存在している場合、乾燥工程は、触媒上に残留する炭素を基礎に計算されて、導入された量の好ましくは最低３０％、好ましくは最低５０％、非常に好ましくは最低７０％を保持するように行われる。
【０１０７】
乾燥工程ｂ）の終わりに、乾燥済み触媒が得られるが、このものは、あらゆるその後の焼成工程に付されない。
【０１０８】
（共含浸）
（新鮮な）触媒の調製方法の工程ａ）の第１の実施形態によると、第ＶＩＢ族の元素と、第ＶＩＩＩ族の元素と、γ−ケト吉草酸と、場合によるリンとの前記成分は、前記担体上に、１回以上の共含浸工程によって沈着させられる。すなわち、第ＶＩＢ族の元素と、第ＶＩＩＩ族の元素と、γ−ケト吉草酸と、場合によるリンとの前記成分は、前記担体に同時に導入される（「共含浸」）。変形例によると、工程ａ）は、以下の工程：
ａ’）  アルミナまたはシリカまたはシリカ−アルミナをベースとする担体に、第ＶＩＢ族の少なくとも１種の元素と、第ＶＩＩＩ族の少なくとも１種の元素と、γ−ケト吉草酸と、場合によるリンとを含有する少なくとも１種の溶液を含浸させて、触媒前駆体を得る工程
である。
【０１０９】
１回または複数回の共含浸工程は、好ましくは、乾式含浸または過剰の溶液による含浸によって行われる。この第１の実施形態が複数回の共含浸工程の利用を含む場合、各共含浸工程の後に、好ましくは中間乾燥工程が行われ、その際の温度は、２００℃未満、有利には５０〜１８０℃、好ましくは７０〜１５０℃、非常に好ましくは７５〜１３０℃であり、場合によっては、含浸と乾燥処理との間に成熟の期間が観察される。
【０１１０】
非常に好ましくは、共含浸による調製の間、第ＶＩＢ族および第ＶＩＩＩ族の元素と、γ−ケト吉草酸と、場合によるリンと、場合による、ホウ素および／またはフッ素から選択される別のドーパントと、場合による、γ−ケト吉草酸以外の酸素および／または窒素および／または硫黄を含有する有機化合物とは、工程ａ）において全体的に、前記担体の成形の後に、第ＶＩＢ族および第ＶＩＩＩ族の元素の前駆体と、γ−ケト吉草酸の前駆体と、場合によるリン前駆体と、場合による、ホウ素および／またはフッ素から選択されるドーパント前駆体と、場合による、前記の酸素および／または窒素および／または硫黄を含有する有機化合物とを含有する含浸水溶液を用いる前記担体の乾式含浸によって導入される。
【０１１１】
（後含浸）
本発明による（新鮮な）触媒の調製方法の工程ａ）の第２の実施形態によると、少なくともγ−ケト吉草酸は、乾燥させられ、場合によっては焼成された含浸済みの担体であって、第ＶＩＢ族の元素の少なくとも１種の成分と、第ＶＩＩＩ族の元素の少なくとも１種の成分と、場合によるリンとを含むものと接触させられて触媒前駆体が得られ、前記担体は、アルミナまたはシリカまたはシリカ−アルミナをベースとする。
【０１１２】
この第２の実施形態は、γ−ケト吉草酸の「後含浸」による調製である。これは、例えば、乾式含浸によって行われる。
【０１１３】
この第２の実施形態によると、工程ａ）による接触処理は、後に詳細に記載されることになる以下の連続する工程：
ａ１）  アルミナまたはシリカまたはシリカ−アルミナをベースとする担体に、第ＶＩＢ族の少なくとも１種の元素と、第ＶＩＩＩ族の少なくとも１種の元素と、場合によるリンとを含有する少なくとも１種の溶液を含浸させて、含浸済み担体を得る工程、
ａ２）  工程ａ１）において得られた含浸済み担体を、２００℃未満の温度で乾燥させて、乾燥させられた含浸済み担体を得るようにし、場合によっては、乾燥させられた含浸済み担体を焼成して、焼成された含浸済み担体を得るようにする工程、
ａ３）  工程ａ２）において得られた乾燥させられ、場合によっては焼成された含浸担体に、少なくともγ−ケト吉草酸を含む含浸溶液を含浸させて、触媒前駆体を得る工程、
ａ４）  場合による、工程ａ３）において得られた触媒前駆体を放置して成熟させる工程
を含む。
【０１１４】
後含浸を利用する実施形態の工程ａ１）において、担体上への第ＶＩＢ族および第ＶＩＩＩ族の元素と、場合によるリンとの導入は、有利には、担体上への過剰溶液による１回以上の含浸によって、または好ましくは前記担体の１回以上の乾式含浸によって、好ましくは、単一回の乾式含浸によって行われてよく、用いられる溶液（１種または複数種）は、好ましくは水溶液であり、金属の１種または複数種の前駆体と、好ましくはリン前駆体とを含有する。
【０１１５】
複数回の含浸工程が行われる場合、各含浸工程の後、好ましくは、中間乾燥工程が行われ、その際の温度は、２００℃未満、有利には５０〜１８０℃、好ましくは７０〜１５０℃、非常に好ましくは７５〜１３０℃であり、場合によっては、含浸と乾燥処理との間に成熟の期間が観察される。γ−ケト吉草酸の導入に先行して、各中間乾燥工程の後に、下記に工程ａ２）のために記載される条件下に焼成工程が行われてよい。
【０１１６】
非常に好ましくは、後含浸による調製の間に、第ＶＩＢ族および第ＶＩＩＩ族の元素と、場合によるリンと、場合による、ホウ素および／またはフッ素から選択される別のドーパントと、場合による、γ−ケト吉草酸以外の酸素および／または窒素および／または硫黄を含有する有機化合物との導入は、工程ａ１）において全体的に、前記担体を成形した後に、第ＶＩＢ族および第ＶＩＩＩ族の元素の前駆体と、リン前駆体と、場合による、ホウ素および／またはフッ素から選択されるドーパント前駆体と、場合によるγ−ケト吉草酸以外の酸素および／または窒素および／または硫黄を含有する有機化合物とを含有する含浸水溶液を用いる前記担体の乾式含浸によって行われる。
【０１１７】
別の変形例によると、第ＶＩＢ族および第ＶＩＩＩ族の元素と、場合によるリンと、場合による、ホウ素および／またはフッ素から選択される別のドーパントと、場合による、γ−ケト吉草酸以外の酸素および／または窒素および／または硫黄を含有する有機化合物とは、工程ａ１）において連続的に、１種以上の成分を含有する複数種の含浸溶液によって導入されてよい。
【０１１８】
有利には、工程ａ１）において得られた含浸済み担体は、上記に記載された成熟のための条件下に放置されて成熟させられる。
【０１１９】
工程ａ２）によると、工程ａ１）において得られた含浸済み担体は、２００℃未満の温度で乾燥させられ、上記の乾燥条件下に乾燥させられた含浸済み担体が得られる。
【０１２０】
場合によっては、乾燥させられた含浸済み担体は、次いで、焼成処理を経てもよい。焼成処理が行われる際の温度は、一般的には２００℃〜９００℃、好ましくは２５０℃〜７５０℃である。焼成時間は、一般的には０．５時間〜１６時間、好ましくは１時間〜５時間である。それは、一般的には空気下に行われる。焼成処理により、第ＶＩＢ族および第ＶＩＩＩ族の金属の前駆体を酸化物に転化させることが可能となる。
【０１２１】
工程ａ３）によると、工程ａ２）において得られた乾燥させられた含浸済み担体は、少なくともγ−ケト吉草酸を含む含浸溶液を含浸させられ、触媒前駆体が得られる。
【０１２２】
γ−ケト吉草酸は、有利には、１回以上の工程において、過剰での含浸または乾式含浸、または当業者に知られている任意の他の手段のいずれかによって沈着させられてよい。好ましくは、γ−ケト吉草酸は、乾式含浸によって、上記の溶媒の存在下または非存在下に導入される。
【０１２３】
好ましくは、工程ａ３）において用いられる含浸溶液における溶媒は、水であり、これは、工業スケールでの実施を促進する。
【０１２４】
γ−ケト吉草酸は、有利には、工程ａ３）における含浸溶液に、上記の第ＶＩＢ族または第ＶＩＩＩ族の元素当たりのモル比で導入される。
【０１２５】
さらに、（γ−ケト吉草酸に加えて）酸素および／または窒素および／または硫黄を含有する有機化合物から選択される１種のまたは一群の追加添加物を導入することが望まれる場合、これは、工程ａ１）における含浸溶液中に、および／または工程ａ３）における含浸溶液中に、または、工程ｂ）における最終乾燥前の調製方法中の任意の時点における追加の含浸工程によって導入されてよく、焼成工程は、その導入の後に行われないことが理解される。この化合物は、上記の割合で導入される。
【０１２６】
工程ａ４）によると、場合によっては、工程ａ３）において得られた触媒前駆体は、上記の成熟条件下に放置されて成熟させられる。
【０１２７】
本発明による調製方法の工程ｂ）によると、場合により工程ａ４）において成熟させられた触媒前駆体は、２００℃未満の温度で乾燥させる工程に付されるが、上記のようにその後に焼成工程は行われない。
【０１２８】
（前含浸）
本発明による（新鮮な）触媒の調製方法の工程ａ）の第３の実施形態によると、第ＶＩＢ族の元素の少なくとも１種の成分と、第ＶＩＩＩ族の元素の少なくとも１種の成分と、場合によるリンとは、アルミナまたはシリカまたはシリカ−アルミナをベースとしかつγ−ケト吉草酸を含有する担体と接触させられて、触媒前駆体が得られる。
【０１２９】
この第３の実施形態は、γ−ケト吉草酸の「前含浸」による調製である。これは、例えば、乾式含浸によって行われる。
【０１３０】
この第３の実施形態によると、工程ａ）による接触は、以下に詳細に記載されることになる以下の連続する工程：
ａ１’）  少なくともγ−ケト吉草酸と、場合によるリンの少なくとも一部とを含む担体を調製する工程、
ａ２’）  工程ａ１’）において得られた担体に、第ＶＩＢ族の少なくとも１種の元素と、第ＶＩＩＩ族の少なくとも１種の元素と、場合によるリンとを含む含浸溶液を含浸させて、触媒前駆体を得る工程、
ａ３’）  場合による、工程ａ２’）において得られた触媒前駆体を放置して成熟させる工程
を含む。
【０１３１】
前含浸を利用する実施形態の工程ａ１’）において、少なくともγ−ケト吉草酸と、場合によるリンの少なくとも一部とを含む担体が調製される。γ−ケト吉草酸は、担体の調製におけるあらゆる時点において、好ましくは成形処理の間に、または、すでに成形されている担体上への含浸によって導入されてよい。
【０１３２】
予め成形された担体上へのγ−ケト吉草酸の導入が選択されるならば、この導入は、後含浸の工程ａ３）について指し示されたように行われてよい。それに続いて、場合による成熟工程と、２００℃未満の温度での乾燥処理とが、上記の成熟および乾燥処理の条件下に行われることとなる。
【０１３３】
成形処理の間の導入が選ばれるならば、好ましくは、前記成形は、混合−押出、ペレット化、油滴方法、回転板による造粒、または、当業者に周知である任意の他の方法によって行われる。非常に好ましくは、前記成形処理は、混合−押出によって行われ、γ−ケト吉草酸は、混合−押出の間のあらゆる時点において導入されてよい。成形工程の終わりに得られた成形済みの物は、次いで、有利には、γ−ケト吉草酸の少なくとも一部が存在したままになるような温度での熱処理の工程を経る。
【０１３４】
同じことは、工程ａ１’）において前記担体中に場合により存在するリンに適用する。リンは、上記のように、担体の調製におけるあらゆる時点において、好ましくは、成形処理の間に、または、すでに成形されている担体上への含浸によって導入されてよい。リンのみが成形処理の間に導入される、すなわち、γ−ケト吉草酸自体は含浸により導入されることがないならば、それの導入の後の焼成温度は、有利には、１，０００℃未満の温度で行われてよい。
【０１３５】
前含浸を利用する実施形態の工程ａ２’）において、第ＶＩＢ族および第ＶＩＩＩ族の元素と、場合によるリンとの導入は、有利には、担体上の１回以上の過剰溶液中の含浸によって、または、好ましくは前記担体の１回以上の乾式含浸によって、好ましくは単一回の乾式含浸によって行われてよく、金属の１種または複数種の前駆体と、場合によるリン前駆体とを含有する溶液（１種または複数種）、好ましくは水溶液が用いられる。
【０１３６】
有利には、工程ａ２’）において得られた触媒前駆体は、上記の成熟条件下に放置されて成熟させられる。
【０１３７】
さらに、（γ−ケト吉草酸に加えて）酸素および／または窒素および／または硫黄を含有する有機化合物から選択される一種のまたは一群の追加添加物を導入することが望まれる場合、これは、工程ａ１’）において担体に、成形処理の間または含浸によって、および／または工程ａ２’）における含浸溶液に、または、工程ｂ）における最終乾燥処理前の調製方法中のあらゆる時点における追加の含浸工程によって導入されてよく、焼成工程は、それの導入の後に行われないことが理解される。
【０１３８】
上記の３つの実施形態は、上記のように単独で、または、技術的および実際的な制約に応じた他の混成の調製方法を引き起こすように混合して行われてよい。
【０１３９】
別の代替実施形態によると、工程ａ）による接触処理は、少なくとも２つの接触方法、例えば、有機化合物の共含浸と、共含浸のために用いられたものと同一であっても異なっていてもよい有機化合物の後含浸とを組み合わせるが、これは、有機化合物の少なくとも一方は、γ−ケト吉草酸であることが前提である。
【０１４０】
この代替実施形態によると、工程ａ）による接触処理は、以下の連続的な工程：
ａ１”）  共含浸により、第ＶＩＢ族の少なくとも１種の元素と、第ＶＩＩＩ族の少なくとも１種の元素と、酸素および／または窒素および／または硫黄を含有する少なくとも１種の有機化合物と、場合によるリンとを含有する溶液を、アルミナまたはシリカまたはシリカ−アルミナをベースとする担体と接触させて、含浸済み担体を得る工程、
ａ２”）  工程ａ１”）を起源とする含浸済み担体を、２００℃未満の温度で乾燥させるが、その後のそれの焼成は行わず、乾燥させられた含浸済み担体を得る工程、
ａ３”）  工程ａ２”）を起源とする乾燥させられた含浸済みの担体を、工程ａ１”）において用いられたものと同一であるかまたは異なっている酸素および／または窒素および／または硫黄を含有する有機化合物の溶液と接触させて、触媒前駆体を得る工程、
ａ４”）  場合による、工程ａ３”）において得られた触媒前駆体を放置して成熟させる工程
を含み、工程ａ１”）または工程ａ３”）における有機化合物の少なくとも一方は、γ−ケト吉草酸である。
【０１４１】
上記の操作条件は、当然、この最後に言及された実施形態の状況において適用可能である。
【０１４２】
（再活触媒の調製方法）
本発明による触媒は、再活触媒であってよい。この触媒は、以下の工程：
ａ）  アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒を、γ−ケト吉草酸と接触させて触媒前駆体を得る工程、
ｂ）  工程ａ）を起源とする前記触媒前駆体を、２００℃未満の温度で乾燥させるが、その後のそれの焼成は行わない、工程
を含む調製方法によって調製されてよい。
【０１４３】
工程ａ）によると、再生触媒は、γ−ケト吉草酸と接触させられて、触媒前駆体が得られる。再生触媒は、触媒装置中で、特に、水素化処理および／または水素化分解において触媒として用いられていた、コークを焼き払うために焼成する（再生）少なくとも１回の工程を経ていた触媒である。再生により、それの工業的使用の間に触媒上に沈着させられた炭素の燃焼が可能になる。それは、当業者に知られているあらゆる手段によって行われてよい。再生が行われる際の温度は、一般的に３５０〜５５０℃、ほとんどの場合４００〜５２０℃、または４２０〜５２０℃、または４５０〜５２０℃であり、５００℃未満の温度がしばしば有利である。
【０１４４】
再生触媒は、アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを、上記に与えられた各割合で含有する。再生（焼成工程）の後、再生触媒の第ＶＩＢ族および第ＶＩＩＩ族の元素を含む水素化機能基は、酸化物の形態にある。それは、上記に記載されるようにリン以外のドーパントを含有してもよい。
【０１４５】
この実施形態によると、工程ａ）による接触処理は、以下の連続する工程：
ａ１’’’）  アルミナまたはシリカまたはシリカ−アルミナをベースとする担体と、第ＶＩＢ族の元素の少なくとも１種の成分と、第ＶＩＩＩ族の元素の少なくとも１種の成分と、場合によるリンとを含有する再生触媒に、少なくともγ−ケト吉草酸を含む含浸溶液を含浸させて、触媒前駆体を得る工程、
ａ２’’’）  場合による、工程ａ１’’’）において得られた触媒前駆体を放置して成熟させる工程
を含む。
【０１４６】
好ましくは、工程ａ）における接触処理は、再生触媒に、少なくともγ−ケト吉草酸を含む含浸溶液を含浸させることによって行われ、触媒前駆体が得られる。
【０１４７】
γ−ケト吉草酸は、有利には、１回以上の工程において、過剰での含浸または乾式含浸または当業者に知られている任意の他の手段のいずれかによって沈着させられてよい。好ましくは、γ−ケト吉草酸は、乾式含浸によって、上記の溶媒の存在下または非存在下に導入される。
【０１４８】
好ましくは、用いられる含浸溶液における溶媒は水であり、これは、工業スケールでの実施を促進する。
【０１４９】
γ−ケト吉草酸は、有利には、含浸溶液に、上記の第ＶＩＢ族または第ＶＩＩＩ族の元素当たりのモル比で導入される。
【０１５０】
さらに、（γ−ケト吉草酸に加えて）酸素および／または窒素および／または硫黄を含有する有機化合物から選択される一種のまたは一群の追加添加物を導入することが望まれる場合、これは、工程ａ１’’’）における含浸溶液中に、または、工程ｂ）における最終乾燥工程前の調製方法中のあらゆる時点における追加の含浸工程によって導入されてよく、焼成工程は、それの導入の後に行われないことが理解される。この化合物は、上記の割合で導入される。
【０１５１】
工程ａ２’’’）によると、場合によって、工程ａ１’’’）において得られた触媒前駆体は、上記の成熟条件下に放置されて成熟させられる。
【０１５２】
本発明による調製方法の工程ｂ）によると、場合によっては工程ａ２’’’）の間に成熟させられている触媒前駆体は、２００℃未満の温度で乾燥させる工程に付されるが、上記のように続いての焼成工程は行われない。
【０１５３】
（硫化）
水素化処理および／または水素化分解の反応のためにそれが用いられる前に、本発明において記載された導入の方法のいずれか一つにより得られた乾燥済み触媒を硫化触媒に転化させて、その活性な種を形成することが有利である。この活性化または硫化の工程は、当業者に周知である方法によって、有利には、スルホ還元雰囲気下に、水素および硫化水素が存在する中で行われる。
【０１５４】
本発明による方法の種々の調製方法による工程ｂ）の終わりに、得られた前記触媒は、したがって有利には、硫化工程に付されるが、中間の焼成工程は行われない。
【０１５５】
前記乾燥済み触媒は、有利には、現場外（ex situ）または現場内（in situ）で硫化される。硫化剤は、Ｈ２Ｓガスまたは触媒の硫化のための炭化水素供給原料の活性化のために使用される硫黄を含有する任意の他の化合物である。硫黄を含有する前記化合物は、有利には、アルキルジスルフィド、例えば、ジメチルジスルフィド（dimethyl disulphide：ＤＭＤＳ）、アルキルスルフィド、例えば、ジメチルスルフィド、チオール、例えば、ｎ−ブチルメルカプタン（または１−ブタンチオール）、ｔｅｒｔ−ノニルポリスルフィドタイプのポリスルフィド化合物、または触媒の良好な硫化を得るために当業者に知られている任意の他の化合物から選択される。好ましくは、触媒は、現場内で、硫化剤および炭化水素含有供給原料の存在下に硫化される。非常に好ましくは、触媒は、炭化水素含有供給原料にジメチルジスルフィドを加えたものの存在下に現場内で硫化される。
【０１５６】
（水素化処理および／または水素化分解の方法）
最後に、本発明は、炭化水素含有留分の水素化処理および／または水素化分解の方法における本発明による触媒または本発明による調製方法によって調製された触媒の使用にも関する。
【０１５７】
本発明による触媒は、好ましくは、事前に硫化工程を経たものであるが、このものは、有利には、炭化水素含有供給原料、例えば、石油留分、石炭を起源とする留分または場合によっては混合物での天然ガスから、または、バイオマスを起源とする炭化水素含有留分から生じた炭化水素の水素化処理および／または水素化分解の反応、より特定的には、炭化水素含有供給原料の水素化、水素化脱窒、水素化脱芳香族、水素化脱硫、水素化脱酸素、水素化脱金属または水素化転化の反応のために用いられる。
【０１５８】
これらの使用において、本発明による触媒は、好ましくは事前に硫化工程を経たものであるが、このものは、従来技術の触媒に対して改善された活性を有している。この触媒は、有利には、接触分解または水素化分解、または残渣の水素化脱硫またはディーゼルの深度水素化脱硫（deep hydrodesulphurization）（ＵＬＳＤ：Ultra Low Sulphur Diesel（超低硫黄軽油））のための供給原料の前処理の間に用いられてもよい。
【０１５９】
水素化処理方法において用いられる供給原料は、例えば、ガソリン、ガスオイル、真空ガスオイル、常圧残渣、真空残渣、常圧蒸留液、真空蒸留液、重質燃料オイル、オイル、ワックスおよびパラフィン、使用済みオイル、脱アスファルト残渣または粗製油（crude oil）、熱転化方法また接触転化方法から得られた供給原料、リグノセルロース供給原料、より一般的には、バイオマスを起源とする供給原料であり、これらは、単独でまたは混合物で用いられる。処理される供給原料、特に、上記に挙げられたものは、一般的に、ヘテロ原子、例えば、硫黄、酸素および窒素を含有し、重質供給原料では、ほとんどの場合、それらは、金属も含有する。
【０１６０】
上記の炭化水素含有供給原料の水素化処理の反応を利用する方法において用いられる操作条件は、一般的には以下の通りである：温度は、有利には１８０〜４５０℃、好ましくは２５０〜４４０℃であり、圧力は、有利には０．５〜３０ＭＰａ、好ましくは１〜１８ＭＰａであり、毎時空間速度は、有利には０．１〜２０ｈ−１、好ましくは０．２〜５ｈ−１であり、温度および圧力の標準条件下に測定される水素の容積／液体供給原料の容積として表される水素／供給原料の比は、有利には５０Ｌ／Ｌ〜５，０００Ｌ／Ｌ、好ましくは８０〜２，０００Ｌ／Ｌである。
【０１６１】
第１の使用方法によると、本発明による前記水素化処理方法は、ガスオイル留分の水素化処理、特に、水素化脱硫（hydrodesulphurization：ＨＤＳ）の方法であり、本発明による少なくとも１種の触媒の存在下に行われる。本発明による前記水素化処理方法の目的は、現行の環境規格、すなわち、１０ｐｐｍまでの許可される硫黄含有率を達成するように前記ガスオイル留分中に存在する硫黄含有化合物を除去することにある。それにより、水素化処理されるべきガスオイル留分中の芳香族化合物および窒素の含有率を低下させることも可能となる。
【０１６２】
本発明の方法により水素化処理されるべき前記ガスオイル留分は、０．０２〜５．０重量％の硫黄を含有する。それは、有利には、直接蒸留（直留ガスオイル）、コーキング装置、ビスブレーキング装置、水蒸気分解装置、より重質な供給原料の水素化処理および／または水素化分解のための装置および／または接触分解装置（Fluid Catalytic Cracking：流動接触分解）を起源とする。前記ガスオイル留分の化合物の最低９０％は、好ましくは大気圧でのその沸点が２５０℃〜４００℃である。
【０１６３】
本発明による前記ガスオイル留分の水素化処理のための方法は、以下の操作条件下に行われる：温度：２００〜４００℃、好ましくは３００〜３８０℃、全圧：２ＭＰａ〜１０ＭＰａ、より好ましくは３ＭＰａ〜８ＭＰａ、水素の容積対炭化水素含有供給原料の容積の比（温度および圧力の標準条件下に測定される水素の容積／液体供給原料の容積として表される）：１００〜６００リットル／リットル、より好ましくは２００〜４００リットル／リットル、毎時空間速度：１〜１０ｈ−１、好ましくは２〜８ｈ−１。ＨＳＶは、時間で表される接触時間の逆関数に対応し、液体炭化水素含有供給原料の容積流量対本発明による水素化処理方法を利用する反応装置中に充填された触媒の容積の比によって定義される。本発明による前記ガスオイル留分の水素化処理方法を行う反応装置は、好ましくは、固定床、移動床または沸騰床において、好ましくは固定床において操作される。
【０１６４】
第２の使用方法によると、本発明による前記水素化処理および／または水素化分解の方法は、本発明による少なくとも１種の触媒の存在下に行われる真空蒸留液留分の水素化処理（特に、水素化脱硫、水素化脱窒、芳香族化合物の水素化）および／または水素化分解のための方法である。前記水素化処理および／または水素化分解の方法は、本発明による水素化分解前処理または水素化分解の方法とも呼ばれ、この方法の目的は、場合に応じて、前記蒸留液留分中に存在する硫黄含有化合物、窒素含有化合物または芳香族性の化合物を除去して、接触分解における転化または水素化転化の方法に先行して前処理を行い、または、要求されるならば事前に前処理されたものであるだろう蒸留液留分を水素化分解することにある。
【０１６５】
非常に多種にわたる供給原料が、上記の真空蒸留液の水素化処理および／または水素化分解の方法によって処理され得る。一般的に、それらは、最低２０容積％、しばしば、最低８０容積％の、大気圧において３４０℃超で沸騰する化合物を含有する。供給原料は、例えば、真空蒸留液並びに、潤滑油ベースから芳香族化合物を抽出するための装置を起源とする供給原料、または潤滑油ベースおよび／または脱アスファルト油の溶媒脱ろうを起源とする供給原料であってよいか、または、供給原料は、脱アスファルト油またはフィッシャー・トロプシュ法を起源とするパラフィンまたは上記の供給原料の任意の混合物であってよい。一般に、供給原料は、大気圧で３４０℃超、よりさらに良好には、大気圧で３７０℃超のＴ５沸点を有し、すなわち、供給原料中に存在する化合物の９５％は、３４０℃超、よりさらに良好には３７０℃超の沸点を有する。本発明による方法において処理される供給原料の窒素含有率は、通常には２００重量ｐｐｍ超、好ましくは５００〜１０，０００重量ｐｐｍである。本発明による方法において処理される供給原料の硫黄含有率は、通常には０．０１〜５．０重量％である。供給原料は、場合によっては、金属を含有し得る（例えば、ニッケルおよびバナジウム）。アスファルテン含有率は、一般的には３，０００重量ｐｐｍ未満である。
【０１６６】
水素化処理および／または水素化分解の触媒は、一般的に、水素の存在下に、上記の供給原料と接触させられ、その際の温度は、２００℃超、しばしば２５０℃〜４８０℃、有利には３２０℃〜４５０℃、好ましくは３３０℃〜４３５℃であり、その際の圧力は、１ＭＰａ超、しばしば２〜２５ＭＰａ、好ましくは３〜２０ＭＰａであり、空間速度は、０．１〜２０．０ｈ−１、好ましくは０．１〜６．０ｈ−１、好ましくは０．２〜３．０ｈ−１であり、導入される水素の量は、水素の容積（リットル）／炭化水素の容積（リットル）の容積比が温度および圧力の標準条件下に測定される水素容積／液体供給原料の容積として表されて８０〜５，０００Ｌ／Ｌ、ほとんどの場合１００〜２，０００Ｌ／Ｌになるようにされる。本発明による方法において用いられるこれらの操作条件により、一般的に大気圧で３４０℃未満、よりさら良好には大気圧で３７０℃未満の沸点を有する生成物中の通過当たりの転化率：１５％超、一層より好ましくは２０〜９５％を達成することが可能になる。
【０１６７】
本発明による触媒を利用する真空蒸留液の水素化処理および／または水素化分解のための方法は、マイルド水素化分解から高圧水素化分解にわたる圧力および転化の範囲をカバーする。マイルド水素化分解（mild hydrocracking）とは、一般的には４０％未満の穏やかな転化率をもたらし、一般的には２ＭＰａ〜６ＭＰａの低圧で操作する水素化分解を意味する。
【０１６８】
本発明による触媒は、単独で、固定床様式の単一のまたは複数の触媒床において、１基以上の反応器において、いわゆる１工程水素化分解システムで、未転化部分の液体再循環を伴ってまたは伴わずに、または、いわゆる２工程水素化分解システムで、場合によっては、本発明の触媒の上流に配置された水素化精製触媒と組み合わされて、用いられてよい。
【０１６９】
第３の使用方法によると、本発明による前記水素化処理および／または水素化分解の方法は、有利には、流動床接触分解方法（または流動接触分解（Fluid Catalytic Cracking）のＦＣＣ方法）における前処理として用いられる。温度範囲、圧力範囲、水素再循環比、および毎時空間速度に関する前処理の操作条件は、一般的に、真空蒸留液の水素化処理および／または水素化分解のための方法のための上記に記載された条件と同一である。ＦＣＣ方法は、当業者に知られているように従来通りに、適切な分解条件下に行われてよく、より低い分子量の炭化水素含有生成物が生じる。接触分解の簡単な説明は、例えば、ULLMANS ENCYCLOPEDIA OF INDUSTRIAL CHEMISTRY VOLUME A 18, 1991, pages 61 to 64において見出されることになる。
【０１７０】
第４の使用方法によると、本発明による前記水素化処理および／または水素化分解の方法は、本発明による少なくとも１種の触媒の存在下でのガソリン留分の水素化処理（特に水素化脱硫）のための方法である。
【０１７１】
他の水素化処理方法とは対照的に、ガソリンの水素化処理（特に水素化脱硫）により、２つの両立しない要件：ガソリンの深度水素化脱硫を保証することおよび存在する不飽和化合物の水素化を制限してオクタン価の喪失を制限することを満たすことが可能にならなければならない。
【０１７２】
供給原料は、一般的に、３０〜２６０℃の蒸留範囲を有する炭化水素留分である。好ましくは、この炭化水素留分は、ガソリンタイプの留分である。非常に好ましくは、ガソリン留分は、例えば、接触分解装置（Fluid Catalytic Cracking：流動接触分解）を起源とするオレフィンガソリン留分である。
【０１７３】
水素化処理方法は、炭化水素留分を、本発明による触媒および水素と、以下の条件下で接触させることからなる：その際の温度は、２００〜４００℃、好ましくは２３０〜３３０℃であり、その際の全圧は、１〜３ＭＰａ、好ましくは１．５〜２．５ＭＰａであり、その際の毎時空間速度（hourly space velocity：ＨＳＶ）は、触媒の容積に対する供給原料の容積流量として定義されて、１〜１０ｈ−１、好ましくは２〜６ｈ−１であり、その際の水素／ガソリン供給原料の容積比は、１００〜６００ＮＬ／Ｌ、好ましくは２００〜４００ＮＬ／Ｌである。
【０１７４】
ガソリンの水素化処理のための方法は、直列の固体床タイプのまたは沸騰床タイプの１基以上の反応器において行われてよい。直列の少なくとも２基の反応器によって方法が行われるならば、第１の水素化脱硫反応器を起源とする流出物からＨ２Ｓを除去した後に前記流出物を第２の水素化脱硫反応器において処理するデバイスを提供することが可能である。
【０１７５】
下記に与えられる実施例により、従来技術の触媒に対する、本発明による方法によって調製された触媒についての有意に高まった活性が実証され、本発明が説明されるが、しかしながら、本発明の範囲を制限するものではない。
【０１７６】
（実施例）
（実施例１：有機化合物を有しないアルミナ上ＣｏＭｏＰ触媒Ｃ１およびＣ２（本発明に合致しない）の調製）
コバルト、モリブデンおよびリンがアルミナ担体に加えられる。このアルミナ担体のＢＥＴ表面積は２３０ｍ２／ｇであり、水銀ポロシメトリによって得られた細孔容積は０．７８ｍＬ／ｇであり、水銀ポロシメトリによる体積による中位径として定義される細孔の平均径は１１．５ｎｍであり、「押出物」の形態にある。含浸溶液は、酸化モリブデン（２４．３４ｇ）および水酸化コバルト（５．３４ｇ）を９０℃で、８５％リン酸水溶液７．４７ｇ中に溶解させることによって調製される。乾式含浸の後、押出物は、水飽和雰囲気中に１２時間にわたって周囲温度で放置されて成熟させられ、次いで、それらは、９０℃で１６時間にわたって乾燥させられる。こうして得られた乾燥済み触媒前駆体は、Ｃ１で表記される。触媒前駆体Ｃ１を４５０℃で２時間にわたって焼成すると、焼成済み触媒Ｃ２が得られる。触媒Ｃ１およびＣ２の最終組成は、酸化物の形態で表されかつ乾燥触媒の質量に対して言及されて、以下の通りである：ＭｏＯ３＝２２．５±０．２重量％、ＣｏＯ＝４．１±０．１重量％およびＰ２Ｏ５＝４．０±０．１重量％。
【０１７７】
（実施例２：アルミナ上ＣｏＭｏＰ触媒Ｃ３およびＣ４（本発明に合致しない）、Ｃ５（本発明に合致する）の共含浸による調製）
コバルト、モリブデンおよびリンが、上記の実施例１において記載された、「押出物」の形態にあるアルミナ担体に加えられる。含浸溶液は、酸化モリブデン（２８．１３ｇ）および水酸化コバルト（６．６２ｇ）を９０℃で８５％リン酸水溶液７．８８ｇ中に溶解させることによって調製された。上記混合物を均一にした後、３７．７９ｇのクエン酸が加えられ、その後、水を加えることによって溶液の容積が担体の細孔容積に調節された。（クエン酸）／Ｍｏのモル比は、１ｍｏｌ／ｍｏｌに等しく、（クエン酸）／Ｃｏのモル比は、２．８ｍｏｌ／ｍｏｌに等しい。乾式含浸の後、押出物は、水飽和雰囲気中１２時間にわたって周囲温度で放置されて成熟させられ、次いで、それらは、１２０℃で１６時間にわたって乾燥させられる。こうして得られた乾燥済み触媒前駆体は、Ｃ３で表記される。触媒Ｃ３の最終組成は、酸化物の形態で表されかつ乾燥触媒の質量に対して言及されて、以下の通りである：ＭｏＯ３＝２２．７±０．２重量％、ＣｏＯ＝４．２±０．１重量％およびＰ２Ｏ５＝３．８±０．１重量％。
【０１７８】
触媒Ｃ４は、触媒Ｃ３と同様にして調製されるが、コバルト、モリブデンおよびリンを含有する金属溶液を均一にした後に、トリエチレングリコール（triethylene glycol：ＴＥＧ）が加えられ、ここで再度、モリブデンのモル当たり１モルまたはコバルトのモル当たり２．８モルの割合とされる。触媒Ｃ４は、水飽和雰囲気中で１２時間にわたって周囲温度で放置されて成熟させられ、次いで、１２０℃で１６時間にわたって乾燥させられた。触媒Ｃ４の最終組成は、酸化物の形態で表されかつ乾燥触媒の質量に対して言及されて、以下の通りである：ＭｏＯ３＝２２．６±０．２重量％、ＣｏＯ＝４．１±０．１重量％およびＰ２Ｏ５＝３．９±０．１重量％。
【０１７９】
本発明に合致する触媒Ｃ５は、以下のようにして調製される。コバルト、モリブデンおよびリンが、実施例１に記載された、「押出物」の形態にあるアルミナ担体に加えられる。含浸溶液は、酸化モリブデン（７８．７５ｇ）および水酸化コバルト（１８．５４ｇ）を９０℃で、８５％リン酸水溶液２２．０８ｇ中に溶解させることによって調製された。上記混合物を均一にした後、γ−ケト吉草酸が、溶液に、モリブデンに対して等モルの割合で、コバルトのモル当たり２．８モルで加えられ、その後、水を加えることによって溶液の容積が担体の細孔容積に調節された。乾式含浸の後、触媒の押出物は、水飽和雰囲気中１２時間にわたって周囲温度で放置されて成熟させられ、次いで、１２０℃で１６時間にわたって乾燥させられた。触媒Ｃ５の最終組成は、酸化物の形態で表されかつ乾燥触媒の質量に対して言及されて、以下の通りである：ＭｏＯ３＝２２．４±０．２重量％、ＣｏＯ＝４．０±０．１重量％およびＰ２Ｏ５＝４．０±０．１重量％。
【０１８０】
（実施例３：アルミナ上ＣｏＭｏＰ触媒Ｃ６（本発明に合致する）の前含浸による調製）
γ−ケト吉草酸２４．７ｇが、担体の細孔容積に等しい全容積を有する溶液を得るように水に希釈され、上記の実施例１に記載された、「押出物」の形態にあるアルミナ担体に加えられる。こうして形成された溶液は、次いで、担体上に乾式含浸させられた後、３時間の成熟時間が水飽和雰囲気中周囲温度で観察され、次いで、１２０℃で２時間にわたって乾燥処理がなされる。改変された担体は、次いで、８５％リン酸水溶液７．５７ｇ中の酸化モリブデン（２７．００ｇ）および水酸化コバルト（６．３６ｇ）の高温溶解によって調製された新鮮な含浸溶液を含浸させられる。水を加えることによってこの最後に言及された溶液の容積は、従前に改変された担体の細孔容積に調節するよう注意がなされる。乾式含浸の後、押出物は、水飽和雰囲気中３時間にわたって周囲温度で放置されて成熟させられ、次いで、１２０℃で１６時間にわたって乾燥させられ、結果、触媒Ｃ６が得られた。触媒Ｃ６の最終組成は、酸化物の形態で表わされかつ乾燥触媒の質量に対して言及されて、以下の通りである：ＭｏＯ３＝２２．５±０．２重量％、ＣｏＯ＝４．１±０．１重量％およびＰ２Ｏ５＝４．０±０．１重量％。使用される量は、γ−ケト吉草酸の量が、モリブデンのモル当たり１モル、コバルトのモル当たり２．８モルになるようにされる。
【０１８１】
（実施例４：アルミナ上ＣｏＭｏＰ触媒Ｃ７（本発明に合致しない）およびＣ８（本発明に合致する）の共含浸による調製（低有機化合物／Ｍｏ比））
コバルト、モリブデンおよびリンが、触媒Ｃ３の調製の場合と同様に、上記の実施例１に記載された、「押出物」の形態にあるアルミナ担体に加えられる。しかしながら、含浸溶液の調製の間に、クエン酸／モリブデンのモル比は、この場合、０．２５ｍｏｌ／ｍｏｌに等しく、またはコバルトのモル当たりクエン酸０．７０モルである。乾式含浸の後、押出物は、水飽和雰囲気中１２時間にわたって周囲温度で放置されて成熟させられ、次いで、それらは、１２０℃で１６時間にわたって乾燥させられる。こうして得られた乾燥済み触媒前駆体は、Ｃ７で表記される。触媒Ｃ７の最終組成は、酸化物の形態で表されかつ乾燥触媒の質量に対して言及されて、以下の通りである：ＭｏＯ３＝２２．５±０．２重量％、ＣｏＯ＝４．０±０．１重量％およびＰ２Ｏ５＝３．９±０．１重量％。
【０１８２】
コバルト、モリブデンおよびリンが、触媒Ｃ５の調製の場合と同様にして、上記の実施例１に記載された、「押出物」の形態にあるアルミナ担体に加えられる。しかしながら、含浸溶液の調製の間に、γ−ケト吉草酸対モリブデンのモル比は、０．２５ｍｏｌ／ｍｏｌに固定され、すなわち、コバルトのモル当たりγ−ケト吉草酸０．７０モルであった。乾式含浸の後、押出物は、水飽和雰囲気中１２時間にわたって周囲温度に放置されて成熟させられ、次いで、１２０℃で１６時間にわたって乾燥させられた。こうして得られた乾燥済み触媒前駆体は、Ｃ８で表記される。触媒Ｃ８の最終組成は、酸化物の形態で表されかつ乾燥触媒の質量に対して言及されて、以下の通りである：ＭｏＯ３＝２２．３±０．２重量％、ＣｏＯ＝４．１±０．１重量％およびＰ２Ｏ５＝４．３±０．１重量％。
【０１８３】
（実施例５：ガスオイルのＨＤＳにおける触媒Ｃ１、Ｃ２、Ｃ３、Ｃ４およびＣ７（本発明に合致しない）およびＣ５、Ｃ６およびＣ８（本発明に合致する）の評価）
触媒Ｃ１、Ｃ２、Ｃ３、Ｃ４およびＣ７（本発明に合致しない）およびＣ５、Ｃ６、Ｃ８（本発明に合致する）が、ガスオイルのＨＤＳにおいて試験された。
【０１８４】
用いられたガスオイル供給原料の特徴は以下の通りである。
【０１８５】
【表１Ａ】
0006726688.tif 000003
【０１８６】
試験は、等温試験反応器において行われる。この等温試験反応器は、横断式固定床を有し、流体は、底部から頂部に流通する。試験用のガスオイルに２重量％のジメチルジスルフィドを加えたものよる圧力下の装置中の３５０℃での現場内硫化の後、水素化脱硫試験が以下の操作条件下に行われた：全圧：７ＭＰａ、触媒容積：３０ｃｍ３、温度：３３０〜３６０℃、水素流量：２４Ｌ／ｈおよび供給原料流量：６０ｃｍ３／ｈ。
【０１８７】
試験された触媒の触媒性能は、表１において示される。それらは、基準として選択された比較触媒（Ｃ２）をベースとするセ氏温度で表される：それらは、流出物中の硫黄５０ｐｐｍを達成するのに適用されるべき温度差に相当する。負の値は、より低い温度で目標硫黄含有率が達成されること、したがって、活性の利得があることを指し示す。正の値は、より高い温度で目標硫黄含有率が達成されること、したがって、活性の喪失があることを意味する。得られた結果は、表１において提示される。
【０１８８】
表１により、γ−ケト吉草酸によって提供される触媒効果における利得が明らかに示される。実際に、触媒Ｃ５およびＣ６（本発明に合致する）は、有機化合物の同一のモル割合（１ｍｏｌ／ｍｏｌＭｏ）について評価される全ての他の触媒について得られた活性より高い活性を有する。
【０１８９】
利得は、同一の量の添加物でも最大にされる；触媒Ｃ５は、それぞれクエン酸またはＴＥＧにより得られた触媒Ｃ３およびＣ４より活性であり、これらは、４．７℃および２．５℃でありより活性が低い。
【０１９０】
触媒Ｃ６の活性は、ベース触媒Ｃ２の活性またはγ−ケト吉草酸を有しない乾燥済み触媒Ｃ１の活性よりはるかに高い。
【０１９１】
本発明による触媒の利点は、触媒Ｃ８によって示されるように、有機化合物のより低い割合においてさらに有意であり、これは、それ故に、有意な触媒効果を観察するためにより高い割合の化合物を導入することが必要である、他の化合物の有効性より大きいγ−ケト吉草酸の固有の有効性を有する。
【０１９２】
【表１Ｂ】
0006726688.tif 000004